(57)【要約】【課題】  脂肪族オリゴカーボネートポリオールの製造のための、有機カーボネートと脂肪族ポリオールとのエステル交換反応に適当な触媒を提供すること。【解決手段】  ＰＴＥの原子番号３９、５７、５９〜６９または７１を有する金属に基づく金属アセチルアセトネートを含んでなる触媒の存在下、有機カーボネートと脂肪族ポリオールとを反応させることを含む、数平均分子量５００〜５０００ｇ／ｍｏｌを有するオリゴカーボネートポリオールの製造方法。【選択図】なし【特許請求の範囲】
【請求項１】
ＰＴＥの原子番号３９、５７、５９〜６９または７１を有する金属に基づく金属アセチルアセトネートを含んでなる触媒の存在下、有機カーボネートと脂肪族ポリオールとを反応させることを含む、数平均分子量５００〜５０００ｇ／ｍｏｌを有するオリゴカーボネートポリオールの製造方法。
【請求項２】
触媒は、イットリウム、サマリウム、テルビウム、ジスプロシウム、ホルミウムおよび／またはエルビウムに基づく金属アセチルアセトネートを含んでなる、請求項１に記載の方法。
【請求項３】
触媒は、イットリウム(III)アセチルアセトネートを含んでなる、請求項１に記載の方法。
【請求項４】
温度８０〜２１０℃にて行う、請求項１に記載の方法。
【請求項５】
上記脂肪族ポリオールは、ＯＨ官能価≧２を有する、脂肪族の、分枝状または非分枝状の第一級ポリオールを含んでなる、請求項１に記載の方法。
【請求項６】
上記脂肪族ポリオールは、ＯＨ官能価≧２を有する、脂肪族の、分枝状または非分枝状の第一級ポリオールを含んでなる、請求項２に記載の方法。
【請求項７】
上記脂肪族ポリオールは、ＯＨ官能価≧２を有する、脂肪族の、分枝状または非分枝状の第一級ポリオールを含んでなる、請求項３に記載の方法。
【請求項８】
上記有機カーボネートは、ジフェニルカーボネートまたはジメチルカーボネートを含んでなる、請求項１に記載の方法。
【請求項９】
上記有機カーボネートは、ジフェニルカーボネートまたはジメチルカーボネートを含んでなる、請求項２に記載の方法。
【請求項１０】
上記有機カーボネートは、ジフェニルカーボネートまたはジメチルカーボネートを含んでなる、請求項３に記載の方法。
【請求項１１】
上記有機カーボネートは、ジフェニルカーボネートまたはジメチルカーボネートを含んでなる、請求項５に記載の方法。
【請求項１２】
上記有機カーボネートは、ジフェニルカーボネートまたはジメチルカーボネートを含んでなる、請求項６に記載の方法。
【請求項１３】
上記有機カーボネートは、ジフェニルカーボネートまたはジメチルカーボネートを含んでなる、請求項７に記載の方法。
【請求項１４】
ＰＴＥの原子番号３９、５７、５９〜６９または７１を有する金属に基づく金属アセチルアセトネートを含んでなる触媒の存在下、有機カーボネートと脂肪族ポリオールとを反応させることを含む方法により製造された、数平均分子量５００〜５０００ｇ／ｍｏｌを有するオリゴカーボネートポリオール。
【請求項１５】
触媒は、イットリウム、サマリウム、テルビウム、ジスプロシウム、ホルミウムおよび／またはエルビウムに基づく金属アセチルアセトネートを含んでなる、請求項１４に記載のオリゴカーボネートポリオール。
【請求項１６】
触媒は、イットリウム(III)アセチルアセトネートを含んでなる、請求項１４に記載のオリゴカーボネートポリオール。
【請求項１７】
上記脂肪族ポリオールは、ＯＨ官能価≧２を有する、脂肪族の、分枝状または非分枝状の第一級ポリオールを含んでなる、請求項１４に記載のオリゴカーボネートポリオール。
【請求項１８】
上記有機カーボネートは、ジフェニルカーボネートまたはジメチルカーボネートを含んでなる、請求項１４に記載のオリゴカーボネートポリオール。
【請求項１９】
上記有機カーボネートは、ジフェニルカーボネートまたはジメチルカーボネートを含んでなる、請求項１７に記載のオリゴカーボネートポリオール。
【請求項２０】
請求項１４に記載のオリゴカーボネートポリオールから製造された、ポリウレタン。
【発明の詳細な説明】
【技術分野】
【０００１】
本発明は、有機カーボネートと脂肪族ポリオールとをエステル交換することによる脂肪族オリゴカーボネートポリオールの製造のための触媒としてのメンデレーエフの周期表元素（ＰＴＥ）の原子番号３９、５７、５９〜６９または７１を有する金属に基づく金属アセチルアセトネートの使用に関する。
【背景技術】
【０００２】
オリゴカーボネートポリオールは、例えば、プラスチック、被覆物および接着剤の製造において、重要な前駆体である。それらは、イソシアネート、エポキシド、（環式）エステル、酸または酸無水物と反応し得る（特許文献１：独国特許公開DE-A 1 955 902）。それらは、ホスゲン（例えば、特許文献２：独国特許公開DE-A 1 595 446）、ビスクロロ炭酸エステル（例えば、特許文献３：独国特許公開DE-A 857 948）、ジアリールカーボネート（例えば、特許文献４：独国特許公開DE-A 101 255 57）、環式カーボネート（例えば、特許文献５：独国特許公開DE-A 2 523 352）またはジアルキルカーボネート（例えば、特許文献６：国際公開WO 2003/002630）との反応によって、脂肪族ポリオールから製造され得る。
【０００３】
アリールカーボネート（例えば、ジフェニルカーボネート）を、脂肪族ポリオール（例えば、１,６-ヘキサンジオール）と反応させる場合、遊離するアルコール性化合物（例えば、フェノール）を単に除去することにより反応平衡を変化させることによって、十分な反応変換が達成され得ることは既知である（例えば、特許文献７：欧州特許公開EP-A 0 533 275）。
【０００４】
また、アルキルカーボネート（例えば、ジメチルカーボネート）が使用される場合、エステル交換触媒、例えば、アルカリ金属またはアルカリ土類金属、およびそれらの酸化物、アルコキシド、炭酸塩、ホウ酸塩または有機酸の塩も、しばしば使用される（例えば、特許文献６：国際公開WO 2003/002630）。
【０００５】
さらに、好適には、エステル交換触媒として、スズまたは有機スズ化合物、例えば、ビス(トリブチルスズ)オキシド、ジブチルスズジラウレートまたはジブチルスズオキシド（特許文献５：独国特許公開DE-A 2 523 352）、ならびに、チタンの化合物、例えば、チタンテトラブトキシド、チタンテトライソプロポキシドまたはチタンジオキシドを使用することが挙げられる（例えば、特許文献８：欧州特許EP-B 0 343 572、特許文献６：国際公開WO 2003/002630）。
【０００６】
しかしながら、アルキルカーボネートと脂肪族ポリオールとの反応による脂肪族オリゴカーボネートポリオールの製造のための先行技術のエステル交換触媒は、幾つかの欠点を有する。最近、有機スズ化合物は、ヒトに対する潜在的な発癌物質と認識された。したがって、それらは、以前の好適な化合物、例えば、ビス(トリブチルスズ)オキシド、ジブチルスズオキシドまたはジブチルスズラウレートが触媒として使用される場合、オリゴカーボネートポリオールのその後の生成物中にも残留する望ましくない構成成分である。
【０００７】
強塩基、例えば、アルカリ金属またはアルカリ土類金属あるいはそれらのアルコキシドが使用される場合、オリゴマー化が完了次第、さらなる工程において生成物を中和することが必要である。対照的に、Ｔｉ化合物が触媒として使用される場合、得られた生成物の保存中に、望ましくない変色（黄変）が起こり得る。これは、Ｔｉ(IV)化合物に加えてＴｉ(III)化合物が存在することを含む因子によって、および／またはチタンの錯体形成傾向によって、もたらされる。
【０００８】
この望ましくない変色に加えて、チタン含有触媒は、ポリウレタン原料としてのヒドロキシル末端オリゴカーボネートのさらなる反応において、イソシアネート含有化合物に対して高い活性を有する。この特性は、例えば、キャストエラストマーまたは熱可塑性ポリウレタン（ＴＰＵ）の製造の場合のように、高められた温度でのチタン触媒オリゴカーボネートポリオールと芳香族（ポリ）イソシアネートとの反応の場合、特に顕著である。この欠点からの結果は、余りに厳しいので、チタン含有オリゴカーボネートポリオールの使用に起因して、反応混合物のポットライフまたは反応時間は、これらの適用分野についてのこのようなオリゴカーボネートポリオールの使用が、もはや不可能になる程度に短縮される。この欠点を除くため、生成物中に残留するエステル交換触媒は、合成完了後の少なくとも一つのさらなる工程において、極めて実質的に不活性化される。
【０００９】
特許文献９：欧州特許EP-B 1 091 993は、リン酸の添加による不活性化を教示する。また、一方、特許文献１０：米国特許US-A 4 891 421は、適当量の水を生成物に添加し、そして不活性化が完了次第、それを蒸留により再度除去することによる、チタン化合物の加水分解による不活性化を提案する。
【００１０】
また、以前使用された触媒では、高められた温度にて形成される副産物（例えば、エーテル基またはビニル基）の形成を、実質的に妨げるため、反応温度（典型的に１５０℃と２３０℃の間）を低下させることも不可能であった。その後の重合反応、例えば、多官能性（ポリ）イソシアネートを用いるポリウレタン反応の場合の連鎖停止剤として、これらの望ましくない末端基は、ネットワーク密度の低下を導くので、乏しい生成物特性（例えば、耐溶媒性または耐酸性）が導かれる。
【００１１】
さらに、先行技術から既知の触媒を用いて製造されるオリゴカーボネートポリオールは、エーテル基（例えば、メチルエーテル、ヘキシルエーテルなど）を高含量で有する。オリゴカーボネートポリオール中、これらのエーテル基が存在することは、例えば、このようなオリゴカーボネートポリオールに基づくキャストエラストマーの不十分なホットエア安定性を導く。なぜなら、該物質中のエーテル結合は、これらの条件下で開裂し、したがって物質の欠損を導くからである。
【００１２】
特許文献１１：独国特許出願第10321149.7号（これは、本出願の優先日時点で公開されていない）において、イッテルビウムのアセチルアセトネートは、脂肪族オリゴカーボネートポリオールのエステル交換のための効果的な触媒として記載されている。
【特許文献１】独国特許公開DE-A 1 955 902
【特許文献２】独国特許公開DE-A 1 595 446
【特許文献３】独国特許公開DE-A 857 948
【特許文献４】独国特許公開DE-A 101 255 57
【特許文献５】独国特許公開DE-A 2 523 352
【特許文献６】国際公開WO 2003/002630
【特許文献７】欧州特許公開EP-A 0 533 275
【特許文献８】欧州特許EP-B 0 343 572
【特許文献９】欧州特許EP-B 1 091 993
【特許文献１０】米国特許US-A 4 891 421
【特許文献１１】独国特許出願第10321149.7号
【発明の開示】
【発明が解決しようとする課題】
【００１３】
本発明の目的は、脂肪族オリゴカーボネートポリオールの製造のための、有機カーボネートと脂肪族ポリオールとのエステル交換反応に適当な触媒を提供することにある。
【課題を解決するための手段】
【００１４】
本目的は、本発明にしたがってＰＴＥの原子番号３９、５７、５９〜６９または７１を有する金属のアセチルアセトネート化合物を、有機カーボネートと脂肪族ポリオールとのエステル交換反応のための触媒として使用することによって、達成される。
【００１５】
本発明は、ＰＴＥの原子番号３９、５７、５９〜６９または７１を有する金属に基づく金属アセチルアセトネート触媒の存在下、有機カーボネートと脂肪族ポリオールとを反応させることによる、数平均分子量５００〜５０００ｇ／ｍｏｌを有するオリゴカーボネートポリオールの製造方法に関する。また、本発明は、本方法より得られたオリゴカーボネートポリオールに関する。
【発明の効果】
【００１６】
本発明のオリゴカーボネートポリオールの製造方法によれば、例えば、マスキング剤（例えば、リン酸、ジブチルホスフェートまたはシュウ酸）または沈澱試薬（例えば、水）を添加することによる、エステル交換触媒の最終的な不活性化を省略することができる。したがって、本発明によって得られる金属アセチルアセトネート含有オリゴカーボネートポリオールは、さらなる処理をせずに、原料として、例えば、ポリウレタンの製造に適当である。
【００１７】
また、本発明のオリゴカーボネートポリオールは、先行技術の触媒を用いて製造されたオリゴカーボネートジオールよりも低いエーテル基含量を有する。また、本発明のオリゴカーボネートポリオールは、先行技術のオリゴカーボネートジオールを用いて製造されたプレポリマーよりも良好な保存安定性を示す。さらに、本発明のオリゴカーボネートジオールから製造されたキャストエラストマーは、より高いホットエア安定性を有する。
【００１８】
さらに、ＰＴＥの原子番号３９、５７、５９〜６９または７１を有する金属に基づく金属アセチルアセトネートは、他のエステル化またはエステル交換反応の触媒反応、例えば、ポリエステルまたはポリアクリレートの製造に、有利に使用され得る。また、該触媒は、ポリオールとポリイソシアネートとの反応に悪影響を及ぼさないので、さらなる反応の間、生成物中に残留することができる。
【発明を実施するための最良の形態】
【００１９】
ＰＴＥの原子番号３９、５７、５９〜６９または７１を有する金属のアセチルアセトネート化合物は、好適には、イットリウム、プラセオジム、ネオジム、サマリウム、ガドリニウム、テルビウム、ジスプロシウム、ホルミウム、エルビウム、ツリウムおよび／またはルテチウムのアセチルアセトネート、より好適には、イットリウム、サマリウム、テルビウム、ジスプロシウム、ホルミウムおよび／またはエルビウムのアセチルアセトネートである。
【００２０】
上記アセチルアセトネート化合物中の金属は、好適には、＋IIIの酸化状態で存在する。イットリウム(III)アセチルアセトネートは、触媒として特に好適である。
【００２１】
本発明にしたがって使用されるアセチルアセトネートは、固体として、または溶液状態（例えば、反応物質の一つ中に溶解した状態）のいずれかで、上記方法に使用され得る。触媒の濃度は、使用される反応物質の総重量に基づいて、０.０１ｐｐｍ〜１００００ｐｐｍ、好適には０.１ｐｐｍ〜５０００ｐｐｍ、より好適には０.１ｐｐｍ〜１０００ｐｐｍである。本発明の方法において、単独の金属アセチルアセトネートまたは金属アセチルアセトネートの混合物のいずれも、触媒として使用され得る。
【００２２】
エステル交換反応のための反応温度は、好適には４０℃〜２５０℃、より好適には６０℃〜２３０℃および最も好適には８０℃〜２１０℃である。エステル交換反応は、大気圧下、または１０-３〜１０３ｂａｒの低減されたまたは高められた圧力下のいずれかで行われ得る。脂肪族ポリオールに対する有機カーボネートの比は、達成されるべきカーボネートポリオールの所望の分子量（５００〜５０００ｇ／ｍｏｌ）によって決定される。
【００２３】
適当な有機カーボネートとしては、簡単な製造および良好な入手可能性について既知である、アリール、アルキルまたはアルキレンカーボネートが挙げられる。その例としては、ジフェニルカーボネート（ＤＰＣ）、ジメチルカーボネート（ＤＭＣ）、ジエチルカーボネート（ＤＥＣ）およびエチレンカーボネートが挙げられる。好適には、ジフェニルカーボネート、ジメチルカーボネートまたはジエチルカーボネート、特にはジフェニルカーボネートまたはジメチルカーボネートが挙げられる。
【００２４】
有機カーボネートのための反応パートナーとしては、直鎖状、環式、分枝状、非分枝状、飽和または不飽和であり得る、ＯＨ官能価≧２を有する、２〜１００個の炭素原子を有する（第一級、第二級または第三級）脂肪族アルコールが挙げられる。これらのポリオールのヒドロキシル官能価は、好適には最大で１０、より好適には最大で６、および最も好適には最大で３である。
【００２５】
その例としては、エチレングリコール、１,３-プロピレングリコール、１,３-ブタンジオール、１,４-ブタンジオール、１,５-ペンタンジオール、１,６-ヘキサンジオール、２-エチルヘキサンジオール、３-メチル-１,５-ペンタンジオール、シクロヘキサンジメタノール、トリメチロールプロパン、ペンタエリスリトール、ダイマージオールおよびジエチレングリコールが挙げられる。
【００２６】
本発明によれば、ＯＨ官能価≧２を有する、（直鎖状、環式、分枝状、非分枝状の、飽和または不飽和の）、（第一級、第二級または第三級）脂肪族アルコールを用いるラクトンまたはエポキシドの開環反応によって得られたポリオール、例えば、ε-カプロラクトンと１,６-ヘキサンジオールとの付加物、またはε-カプロラクトンとトリメチロールプロパンとの付加物、およびそれらの混合物を使用することが好適である。
【００２７】
最後に、また、使用される反応物質は、上記ポリオールの混合物であり得る。
好適には、ＯＨ官能価≧２を有する、脂肪族または脂環族の、分枝状または非分枝状の、第一級または第二級のポリオールが挙げられる。特に好適には、官能価≧２を有する、脂肪族の、分枝状または非分枝状の第一級ポリオールが挙げられる。
【００２８】
上記アセチルアセトネートが使用される場合、例えば、マスキング剤（例えば、リン酸、ジブチルホスフェートまたはシュウ酸）または沈澱試薬（例えば、水）を添加することによる、エステル交換触媒の最終的な不活性化を省略することができる。したがって、得られる金属アセチルアセトネート含有オリゴカーボネートポリオールは、さらなる処理をせずに、原料として、例えば、ポリウレタンの製造に適当である。
【００２９】
本発明のオリゴカーボネートポリオールは、先行技術の触媒を用いて製造されたオリゴカーボネートジオールよりも低いエーテル基含量を有する。このことは、それらから製造されるその後の生成物（例えば、ＮＣＯ末端プレポリマー）の特性に直接影響を与える。本発明のオリゴカーボネートポリオールは、先行技術のオリゴカーボネートジオールを用いて製造されたプレポリマーよりも良好な保存安定性を示す。さらに、これらのオリゴカーボネートジオールから製造されたキャストエラストマーは、より高いホットエア安定性を有する。
【００３０】
さらに、また、ＰＴＥの原子番号３９、５７、５９〜６９または７１を有する金属に基づく金属アセチルアセトネートは、他のエステル化またはエステル交換反応の触媒反応、例えば、ポリエステルまたはポリアクリレートの製造に、有利に使用され得ることが見出された。次いで、該触媒は、ポリオールとポリイソシアネートとの反応に悪影響を及ぼさないので、さらなる反応の間、生成物中に残留することができる。
【００３１】
以下、実施例によって本発明をさらに説明するが、本発明は、これらに限定されるものではない。実施例中、全ての部およびパーセンテージは、他に示さない限り、重量基準である。
【実施例】
【００３２】
以下の実施例に記載されたＮＣＯ含量は、DIN EN ISO 11909にしたがって３回測定により決定した。粘度は、DIN EN ISO 3219にしたがって、Haake（カールスルーエ、独国）からのRotoVisco(登録商標)機器を用いることにより決定した。
【００３３】
理論上のヒドロキシル官能性の目的化合物とは異なり、末端メチルエーテル基を有する実施例２および３に列挙された化合物の含量は、１Ｈ  ＮＭＲ分析および対応するシグナルの積分評価により決定した。報告された含量は、２個の末端ヒドロキシル基を有する理論上の目的化合物１モルに基づく、列挙された化合物の画分とみなされ得る。
【００３４】
実施例１
ロールフランジガラス容器（２０ｍｌ）中、ジメチルカーボネート（３.０６ｇ）と１-ヘキサノール（６.９４ｇ）を、モル比１：２で、いずれの場合も一定量（５.７・１０-６ｍｏｌ）の触媒（表１参照）と一緒に混合し、そして、ガス出口を含む天然ゴム製のセプタムでシールした。使用した触媒が室温で固体状態であった場合、最初に、反応物質の一つに溶解した。反応混合物を攪拌しながら６時間８０℃に加熱した。室温に冷却後、生成物のスペクトルを、適切であれば質量分析と組み合わせた、ガスクロマトグラフィーを用いて分析した。反応生成物（特に、使用したエステル交換触媒の活性の尺度として検出され得る、メチルヘキシルカーボネートおよびジヘキシルカーボネート）の含量は、特定のガスクロマトグラムの積分評価により定量した。これらの活性調査の結果を、表１に列挙する。
【００３５】
【表１】
2006070269.tif 000002
【００３６】
上記実験から明らかなように、本発明にしたがって使用されるべき金属アセチルアセトネートは、エステル交換触媒として、オリゴカーボネートポリオールの製造に非常に適当である。また、実験番号７および１０は、全ての遷移金属アセチルアセトネートが、エステル交換反応の触媒反応に適当でないことを示す。
【００３７】
実施例２
イットリウム(III)アセチルアセトネートを使用する脂肪族オリゴカーボネートジオールの製造
蒸留付属装置、攪拌機および受け器を備えた加圧反応器（５ｌ）に、まず、０.０２ｇのイットリウム(III)アセチルアセトネートと一緒に１７５９ｇの１,６-ヘキサンジオールを充填した。窒素圧２ｂａｒを付与し、混合物を１６０℃に加熱した。その後、１２４５.５ｇのジメチルカーボネートを、同時に圧力を３.９ｂａｒに上昇させながら、３時間以内に計量供給した。その後、反応温度を１８５℃に上昇させ、そして反応混合物を１時間攪拌した。最後に、さらなる１２４５.５ｇのジメチルカーボネートを、圧力を７.５ｂａｒに上昇させながら、３時間以内に計量供給した。添加完了後、圧力を８.２ｂａｒに上昇させながら、混合物をさらに２時間攪拌した。エステル交換法の全体に渡って、蒸留器および受け器への通路を常に開けておき、形成されたメタノールを、ジメチルカーボネートとの混合物の状態で、留去できるようにした。最後に、反応混合物を１５分以内に標準圧力まで減圧し、温度を１５０℃に低下させ、そして混合物をこの温度でさらに１時間蒸留した。その後、過剰のジメチルカーボネートおよびメタノールを除去し、そして、圧力を１０ｍｂａｒに低下させることによって、末端ＯＨ基からキャップを外した（活性化した）。２時間後、温度を最終的に１８０℃まで１時間以内に上昇させ、そしてさらに４時間維持した。得られたオリゴカーボネートジオールは、ＯＨ価５ｍｇＫＯＨ／ｇを有した。
【００３８】
反応混合物を曝気し、１８５ｇの１,６-ヘキサンジオールを混合し、そして標準圧力下、６時間１８０℃に加熱した。その後、圧力を１８０℃で６時間１０ｍｂａｒに低下させた。
曝気および反応混合物の室温への冷却後、以下の特性データを有する無色のワックス様オリゴカーボネートジオールを得た：Ｍｎ＝２０００ｇ／ｍｏｌ；ＯＨ価＝５６.５ｍｇＫＯＨ／ｇ；メチルエーテル含量：＜０.１ｍｏｌ％；粘度：２８００ｍＰａｓ（７５℃）。
【００３９】
実施例３（比較例）
既知の先行技術の触媒を使用する脂肪族オリゴカーボネートジオールの製造
蒸留付属装置、攪拌機および受け器を備えた加圧反応器（５ｌ）に、まず、０.０２ｇのチタンテトライソプロポキシドと一緒に１７５９ｇの１,６-ヘキサンジオールを充填した。窒素圧２ｂａｒを付与し、混合物を１６０℃に加熱した。その後、６２２.７５ｇのジメチルカーボネートを、同時に圧力を３.９ｂａｒに上昇させながら、１時間以内に計量供給した。その後、反応温度を１８０℃に上昇させ、そして、さらなる６２２.７５ｇのジメチルカーボネートを１時間以内に添加した。最後に、さらなる１２４５.５ｇのジメチルカーボネートを、圧力を７.５ｂａｒに上昇させながら、１８５℃にて２時間以内に計量供給した。添加完了後、混合物をこの温度でさらに１時間攪拌した。エステル交換法の全体に渡って、蒸留器および受け器への通路を常に開けておき、形成されたメタノールを、ジメチルカーボネートとの混合物の状態で、留去できるようにした。最後に、反応混合物を１５分以内に標準圧力まで減圧し、温度を１６０℃に低下させ、そして混合物をこの温度でさらに１時間蒸留した。その後、過剰のメタノールおよびジメチルカーボネートを除去し、そして、圧力を１５ｍｂａｒに低下させることによって、末端ＯＨ基からキャップを外した（活性化した）。これらの条件下でのさらなる４時間の蒸留後、反応混合物を曝気した。得られたオリゴカーボネートジオールは、ＯＨ価１１６ｍｇＫＯＨ／ｇを有した。次いで、反応混合物を６０ｇのジメチルカーボネートと混合し、そして圧力２.６ｂａｒにて６時間１８５℃に加熱した。
その後、圧力を１８５℃にて８時間１５ｍｂａｒに低下させた。曝気、触媒不活性化剤として０.０４ｇのジブチルホスフェートを用いる反応生成物の仕上げ、そして反応混合物の室温への冷却後、以下の特性データを有する無色のワックス様オリゴカーボネートジオールを得た：Ｍｎ＝２０００ｇ／ｍｏｌ；ＯＨ価＝５６.５ｍｇＫＯＨ／ｇ；メチルエーテル含量：３.８ｍｏｌ％；粘度：２６００ｍＰａｓ（７５℃）。
【００４０】
実施例２で得られたオリゴカーボネートジオールのエーテル含量は、実施例３で得られたオリゴカーボネートジオールのエーテル含量よりも明らかに低い。このことは、これらのポリオールから製造されたキャストエラストマーのホットエア安定性に直接影響を及ぼす。
【００４１】
実施例４
ポリウレタンプレポリマーを製造するための原料としての実施例２からの脂肪族オリゴカーボネートジオールの使用
攪拌機および還流冷却器を備えた三ツ口フラスコ（２５０ｍｌ）に、８０℃にて、まず、５０.２４ｇのジフェニルメタン４,４’-ジイソシアネートを充填した。次いで、８０℃に加熱した実施例２からの脂肪族オリゴカーボネートジオール（９９.７６ｇ）を、窒素雰囲気下、ゆっくりと添加した（ヒドロキシル基に対するイソシアネート基の当量比１.００：０.２５）。添加完了後、混合物をさらに３０分間攪拌した。
以下の特性データを有する液体の高粘度のポリウレタンプレポリマーを得た：ＮＣＯ含量：８.５０重量％；粘度：６６００ｍＰａｓ（７０℃）。
その後、プレポリマーを、８０℃にてさらに７２時間保存し、次いで、粘度およびＮＣＯ含量をチェックした。保存後、以下の特性データを有する液体生成物を得た：ＮＣＯ含量：８.４０重量％；粘度：７０００ｍＰａｓ（７０℃）（粘度上昇６.１％に相当）。
【００４２】
実施例５（比較例）
ポリウレタンプレポリマーを製造するための原料としての実施例３からの脂肪族オリゴカーボネートジオールの使用
攪拌機および還流冷却器を備えた三ツ口フラスコ（２５０ｍｌ）に、８０℃にて、まず、５０.２４ｇのジフェニルメタン４,４’-ジイソシアネートを充填した。次いで、８０℃に加熱した実施例３からの脂肪族オリゴカーボネートジオール（９９.７６ｇ）を、窒素雰囲気下、ゆっくりと添加した（ヒドロキシル基に対するイソシアネート基の当量比１.００：０.２５）。添加完了後、混合物をさらに３０分間攪拌した。
以下の特性データを有する液体の高粘度のポリウレタンプレポリマーを得た：ＮＣＯ含量：８.５重量％；粘度：５７００ｍＰａｓ（７０℃）。
その後、プレポリマーを、８０℃にてさらに７２時間保存し、次いで、粘度およびＮＣＯ含量をチェックした。保存後、固体（ゲル状）生成物を得た。
【００４３】
実施例４および５の粘度の比較から明らかなように、実施例５からのプレポリマーの粘度は、保存中に、それがゲル状となるまで大きく上昇するが、実施例４における粘度の上昇（６.４％）は、臨界値２０％よりも十分に低い。
【００４４】
一以上の本発明の触媒を使用して製造された脂肪族オリゴカーボネートポリオールは、既知の先行技術の触媒（これらの既知の触媒は、さらに「不活性化」されるけれども）を用いて製造されたものと比較した場合、（ポリ）イソシアネートと反応して（ポリ）ウレタンを形成することに関して、明らかに低い、したがって、より有利な活性を有することは明らかである。
【００４５】
本発明を上記で例示の目的をもって詳細に説明したが、このような詳説が単にその目的のためであって、本発明は、特許請求の範囲によって限定され得る場合を除いて、本発明の精神および範囲を逸脱することなく、当業者によって変形がなされ得ると理解されるべきである。